(57)【要約】【課題】最適な細孔容積を有するカーボン担体を含む燃料電池電極用触媒層及びそれを含む燃料電池を提供する。【解決手段】カーボン担体及び前記カーボン担体に担持されている金属触媒を含む金属担持触媒と、アイオノマーとを含有する燃料電池電極用触媒層であって、カーボン担体中の細孔において、細孔径が５ｎｍ〜４０ｎｍである細孔の細孔容積が、４．５ｍｌ／ｇ〜９．３ｍｌ／ｇであり、カーボン担体とアイオノマーの重量比が、１：０．５０〜１：０．８５である、前記燃料電池電極用触媒層及びそれを含む燃料電池に関する。【選択図】図２
2018190645.tif 000002
【特許請求の範囲】
【請求項１】
カーボン担体及び前記カーボン担体に担持されている金属触媒を含む金属担持触媒と、アイオノマーとを含有する燃料電池電極用触媒層であって、
カーボン担体中の細孔において、細孔径が５ｎｍ〜４０ｎｍである細孔の細孔容積が、４．５ｍｌ／ｇ〜９．３ｍｌ／ｇであり、
カーボン担体とアイオノマーの重量比が、１：０．５０〜１：０．８５である、
前記燃料電池電極用触媒層。
【請求項２】
固体高分子電解質の両面にそれぞれ空気極と燃料極とを接合してなる膜電極接合体を具備する燃料電池であって、
前記空気極及び前記燃料極の少なくとも一方が、請求項１に記載の燃料電池電極用触媒層を含む、
前記燃料電池。
【発明の詳細な説明】
【技術分野】
【０００１】
本発明は、燃料電池電極用触媒層及び燃料電池に関する。
【背景技術】
【０００２】
燃料ガスと酸化剤ガスとの電気化学反応によって発電する燃料電池として固体高分子型燃料電池がエネルギー源として注目されている。固体高分子型燃料電池は、室温作動が可能であり、出力密度も高いため、自動車用途などに適した形態として、活発に研究されている。
【０００３】
固体高分子型燃料電池では、一般に、電解質膜である固体高分子電解質の両面に、それぞれ、触媒層からなる電極（空気極及び燃料極）を接合してなる膜電極接合体（「燃料極−固体高分子電解質膜−空気極」）（以下、「ＭＥＡ」ともいう）が使用される。また、ＭＥＡの両面には、さらにガス拡散層が接合されることがあり、これは、膜電極ガス拡散層接合体（「ガス拡散層−ＭＥＡ−ガス拡散層」）（以下、「ＭＥＧＡ」ともいう）と呼ばれる。
【０００４】
各電極は、触媒層から形成され、触媒層は、触媒層中に含まれる電極触媒によって電極反応をおこなわせるための層である。電極反応を進行させるためには、電解質、触媒及び反応ガスの三相が共存する三相界面が必要であることから、触媒層は、一般に、触媒（ここで、触媒とは、単独で作用する触媒だけでなく、担体に担持された金属触媒（以下、金属担持触媒ともいう）などの意味も含む）と、電解質とを含む層からなっている。また、ガス拡散層は、触媒層への反応ガスの供給及び電子の授受をおこなうための層であり、多孔質かつ電子伝導性を有する材料が用いられる。
【０００５】
例えば、特許文献１には、直径が１０ｎｍ以下の細孔の容積が０．０３乃至０．１５ｃｍ３／ｇの範囲内にあるカーボン担体と、前記カーボン担体に担持された触媒粒子とを具備し、比表面積当りの酸性官能基量が０．４μｍｏｌ／ｍ２以上である燃料電池用担持触媒について記載されており、カーボン担体における直径が１０ｎｍ以下の細孔の容積及び触媒の比表面積当りの酸性官能基量を上記範囲にすることによって、高い活性の触媒を得ている。
【先行技術文献】
【特許文献】
【０００６】
【特許文献１】特開２０１２−１２９０５９号公報
【発明の概要】
【発明が解決しようとする課題】
【０００７】
しかしながら、特許文献１において規定するカーボン担体の細孔容積は小さく、特許文献１に記載の発明を細孔容積が大きいカーボン担体に適用することは困難である。また、細孔容積が小さいカーボン担体では、カーボン担体同士の凝集抑制及び電解質であるアイオノマーのプロトン伝導機能における液水の確保などの効果を得ることができない。
【０００８】
したがって、本発明は、最適な細孔容積を有するカーボン担体を含む燃料電池電極用触媒層及びそれを含む燃料電池を提供することを課題とする。
【課題を解決するための手段】
【０００９】
電解質であるアイオノマーは、少なくとも約５ｎｍであり、通常１０ｎｍ〜４０ｎｍである凝集体（クラスター）を形成している。これより、アイオノマーは、大きくても約４０ｎｍであり、通常数ｎｍ〜数１００ｎｍであるカーボン担体の一次細孔径に進入可能な大きさを有する。したがって、カーボン担体中の細孔において、細孔径がアイオノマーの凝集体のおよそ最小の大きさ（５ｎｍ）からアイオノマーの凝集体のおよそ最大の大きさ（４０ｎｍ）までの範囲である細孔の細孔容積と、カーボン担体とアイオノマーの重量比とを最適化することによって、アイオノマーが細孔内外に被覆された状態を構築することができ、アイオノマー同士のネットワークと、アイオノマーと金属触媒（例えば、白金コバルト粒子）の接触とが両立され、金属触媒の利用率を向上させることができると考えられる。
【００１０】
しかしながら、従来技術では、アイオノマーが進入可能なカーボン担体の細孔における細孔容積の最適な指標が明らかになっていない。
【００１１】
そこで、本発明者らは、前記課題を解決するための手段を種々検討した結果、カーボン担体中の細孔において、細孔径が５ｎｍ〜４０ｎｍである細孔の細孔容積が特定の範囲であるカーボン担体をカーボン担体とアイオノマーの重量比が特定の範囲になるように使用して燃料電池電極用触媒層を製造し、その燃料電池電極用触媒層を使用して燃料電池を製造したところ、得られた燃料電池が高い出力性能を示すことを見出し、本発明を完成した。
【００１２】
すなわち、本発明の要旨は以下の通りである。
（１）カーボン担体及び前記カーボン担体に担持されている金属触媒を含む金属担持触媒と、アイオノマーとを含有する燃料電池電極用触媒層であって、
カーボン担体中の細孔において、細孔径が５ｎｍ〜４０ｎｍである細孔の細孔容積が、４．５ｍｌ／ｇ〜９．３ｍｌ／ｇであり、
カーボン担体とアイオノマーの重量比が、１：０．５０〜１：０．８５である、
前記燃料電池電極用触媒層。
（２）カーボン担体中の細孔において、細孔径が５ｎｍ〜４０ｎｍである細孔の細孔容積が、５．０ｍｌ／ｇ〜８．０ｍｌ／ｇである、（１）に記載の燃料電池電極用触媒層。
（３）固体高分子電解質の両面にそれぞれ空気極と燃料極とを接合してなる膜電極接合体を具備する燃料電池であって、
前記空気極及び前記燃料極の少なくとも一方が、（１）又は（２）に記載の燃料電池電極用触媒層を含む、
前記燃料電池。
【発明の効果】
【００１３】
本発明により、最適な細孔容積を有するカーボン担体を含む燃料電池電極用触媒層及びそれを含む高い出力性能を示す燃料電池が提供される。
【図面の簡単な説明】
【００１４】
【図１】カーボン担体中の細孔において、細孔径が５ｎｍ〜４０ｎｍである細孔の細孔容積の値とアイオノマーの被覆の関係を模式的に示した図である。
【図２】比較例１及び２並びに実施例１〜３のＭＥＧＡにおける、カーボン担体中の細孔において、細孔径が５ｎｍ〜４０ｎｍである細孔の細孔容積に対する電圧を示す図である。
【発明を実施するための形態】
【００１５】
以下、本発明の好ましい実施形態について詳細に説明する。
本明細書では、適宜図面を参照して本発明の特徴を説明する。図面では、明確化のために各部の寸法及び形状を誇張しており、実際の寸法及び形状を正確に描写してはいない。それ故、本発明の技術的範囲は、これら図面に表された各部の寸法及び形状に限定されるものではない。なお、本発明の燃料電池電極用触媒層及び燃料電池は、下記実施形態に限定されるものではなく、本発明の要旨を逸脱しない範囲において、当業者がおこない得る変更、改良などを施した種々の形態にて実施することができる。
【００１６】
本発明の燃料電池電極用触媒層（本明細書等（特許請求の範囲及び図面を含む、以下同じ）では、単に「触媒層」ともいう）は、カーボン担体及び金属触媒を含む金属担持触媒並びにアイオノマーを含有する。
【００１７】
本発明の燃料電池電極用触媒層における金属担持触媒のカーボン担体では、カーボン担体中の細孔において、細孔径が５ｎｍ〜４０ｎｍである細孔の細孔容積が、４．５ｍｌ／ｇ〜９．３ｍｌ／ｇであり、好ましくは５．０ｍｌ／ｇ〜８．０ｍｌ／ｇである。
【００１８】
ここで、本発明の燃料電池電極用触媒層における金属担持触媒のカーボン担体中の、細孔径が５ｎｍ〜４０ｎｍである細孔の細孔容積は、前処理されたカーボン担体を使用して、ＢＥＴ多点法による液体窒素温度での窒素吸着によって測定される。なお、カーボン担体の細孔容積を測定するための前処理は、カーボン担体中の水分などの揮発物質が十分に除去される条件下で実施され、例えば、カーボン担体を、真空下において、通常１００℃〜１２５℃の温度、好ましくは１１０℃〜１２０℃の温度で、通常５時間〜８時間、好ましくは６時間〜９時間保持することにより実施される。
【００１９】
さらに、本発明の燃料電池電極用触媒層では、カーボン担体とアイオノマーの重量比（カーボン担体：アイオノマー）は、１：０．５０〜１：０．８５、好ましくは１：０．５５〜１：０．７５である。ここで、カーボン担体とアイオノマーの重量比を算出する場合、カーボン担体とアイオノマーの重量は、それぞれ、存在する揮発性物質を取り除いた固形分の重量、例えば、通常１００℃〜１５０℃、好ましくは１１０℃〜１３０℃で、通常５時間〜８時間、好ましくは６時間〜９時間熱処理した後の重量を用いる。
【００２０】
図１に、カーボン担体中の細孔において、細孔径が５ｎｍ〜４０ｎｍである細孔の細孔容積の値とアイオノマーの被覆の関係を模式的に示す。
【００２１】
カーボン担体中の細孔において、細孔径が５ｎｍ〜４０ｎｍである細孔の細孔容積が、図１（Ａ）に示すように、４．５ｍｌ／ｇ未満では、カーボン担体とアイオノマーの重量比が最適値であったとしても、アイオノマーが金属担持触媒の細孔外のみを被覆することになり、細孔内中の触媒金属へのアイオノマーの被覆が少なくなり、触媒金属の有効利用率が低下する。
【００２２】
一方で、カーボン担体中の細孔において、細孔径が５ｎｍ〜４０ｎｍである細孔の細孔容積が、図１（Ｃ）に示すように、９．３ｍｌ／ｇ超では、カーボン担体とアイオノマーの重量比が最適値であったとしても、アイオノマーが金属担持触媒の細孔内のみを被覆することになり、細孔内に埋没するアイオノマーが増加し、カーボン担体表面部とのイオン伝導パスが中断され、触媒金属の有効利用率が低下する。
【００２３】
したがって、カーボン担体中の細孔において、細孔径が５ｎｍ〜４０ｎｍである細孔の細孔容積が、図１（Ｂ）に示すように、４．５ｍｌ／ｇ〜９．３ｍｌ／ｇになり、且つカーボン担体とアイオノマーの重量比が上記範囲になることで、アイオノマーが金属担持触媒の細孔内及び細孔外を被覆することができ、アイオノマー同士のネットワークと、アイオノマーと金属触媒の接触とを両立させ、金属触媒の有効利用率を向上させることができる。
【００２４】
本発明の燃料電池電極用触媒層における金属担持触媒のカーボン担体としては、特定の大きさの細孔が上記に規定するような細孔容積を有している以外は、当該技術分野で公知のカーボン担体を使用することができる。前記カーボン担体としては、例えば、以下に限定されないが、アセチレンブラック、サーマルブラックなどが挙げられる。
【００２５】
本発明の燃料電池電極用触媒層における金属担持触媒のカーボン担体は、例えば、ＳＮ２Ａ社製のＹＳカーボンから調製することが好ましい。例えば、ＹＳカーボンを、カーボン担体中の細孔において、細孔径が５ｎｍ〜４０ｎｍである細孔の細孔容積を上記範囲に調整するために、熱処理することができる。例えば、ＹＳカーボンは、大気中、通常５１５℃〜５４５℃、好ましくは５２０℃〜５４０℃の焼成温度で、通常４時間〜６時間、好ましくは４．５時間〜５．５時間焼成される。
【００２６】
本発明の燃料電池電極用触媒層における金属担持触媒のカーボン担体の特性として、例えば、ＢＥＴ法による比表面積は、限定されるものではないが、通常４００ｍ２／ｇ〜５００ｍ２／ｇ、好ましくは４３０ｍ２／ｇ〜４６０ｍ２／ｇである。
【００２７】
本発明の燃料電池電極用触媒層における金属担持触媒のカーボン担体の特性として、例えば、粒径は、限定されるものではないが、ＳＥＭにより測定した場合に、通常１０μｍ〜５０μｍ、好ましくは２０μｍ〜４０μｍである。
【００２８】
本発明の燃料電池電極用触媒層における金属担持触媒のカーボン担体の特性として、例えば、結晶性は、限定されるものではないが、ラマン分光により測定した場合に、通常Ｄ/Ｇ比１．０〜１．５、好ましくは１．２〜１．４である。
【００２９】
本発明の燃料電池電極用触媒層における金属担持触媒の金属触媒は、前記カーボン担体に担持されている。前記金属触媒は、前記カーボン担体の表面や細孔中に担持されている。
【００３０】
前記金属触媒は、ＭＥＡ又はＭＥＧＡの電極での反応
空気極（カソード）：Ｏ２＋４Ｈ＋＋４ｅ−→２Ｈ２Ｏ
燃料極（アノード）：２Ｈ２→４Ｈ＋＋４ｅ−
において触媒作用を示すものであれば限定されるものではなく、当該技術分野で公知の金属触媒を使用することができる。前記金属触媒には、例えば、以下に限定されないが、例えば、白金、ルテニウム、イリジウム、ロジウム、パラジウム、オスニウム、タングステン、鉛、鉄、クロム、コバルト、ニッケル、マンガン、バナジウム、モリブデン、ガリウム、アルミニウムなどの金属、又はそれらの合金、例えば白金コバルトなどがある。
【００３１】
本発明の燃料電池電極用触媒層における金属担持触媒の金属触媒としては、白金コバルトが好ましい。
【００３２】
金属触媒の量は、限定されるものではないが、金属担持触媒の全重量に対して、通常１０重量％〜５０重量％、好ましくは３０重量％〜４０重量％である。
【００３３】
本発明の燃料電池電極用触媒層における金属担持触媒の量は、カーボン担体とアイオノマーの重量比が上記範囲内であれば限定されるものではないが、燃料電池電極用触媒層の全重量に対して、通常６０重量％〜８０重量％、好ましくは７０重量％〜８０重量％である。
【００３４】
本発明の燃料電池電極用触媒層において、アイオノマーは、陽イオン交換樹脂とも称され、アイオノマー分子から形成されるクラスターとして存在する。アイオノマーとしては、当該技術分野で公知のアイオノマーを使用することができ、例えば、以下に限定されないが、パーフルオロスルホン酸樹脂材料などのフッ素樹脂系電解質や、スルホン化ポリエーテルケトン、スルホン化ポリエーテルスルホン、スルホン化ポリエーテルエーテルスルホン、スルホン化ポリスルホン、スルホン化ポリスルフィド、スルホン化ポリフェニレンなどのスルホン化プラスチック系電解質、スルホアルキル化ポリエーテルエーテルケトン、スルホアルキル化ポリエーテルスルホン、スルホアルキル化ポリエーテルエーテルスルホン、スルホアルキル化ポリスルホン、スルホアルキル化ポリスルフィド、スルホアルキル化ポリフェニレンなどのスルホアルキル化プラスチック系電解質などを使用することができる。
【００３５】
本発明の燃料電池電極用触媒層におけるアイオノマーとしては、フッ素樹脂系電解質である、炭素−フッ素からなる疎水性テフロン骨格とスルホン酸基を有するパーフルオロスルホン酸樹脂材料、例えばナフィオンなどが好ましい。
【００３６】
本発明の燃料電池電極用触媒層におけるアイオノマーの特性として、例えば、陽イオン交換量は、限定されるものではないが、滴定法により測定した場合に、通常１.０×１０−３〜１．５×１０―３ｍｏｌ／ｇ、好ましくは１.１×１０−３〜１．２×１０―３ｍｏｌ／ｇである。
【００３７】
本発明の燃料電池電極用触媒層におけるアイオノマーの量は、カーボン担体とアイオノマーの重量比が上記範囲内であれば限定されるものではないが、燃料電池電極用触媒層の全重量に対して、通常２０重量％〜４０重量％、好ましくは２０重量％〜３０重量％である。
【００３８】
本発明の燃料電池電極用触媒層は、固体高分子形燃料電池などの各種電気化学デバイスのＭＥＡ又はＭＥＧＡに含まれる空気極及び／又は燃料極として使用することによって、当該デバイスの電池性能を改善することが可能となる。
【００３９】
さらに、本発明は、固体高分子電解質の両面にそれぞれ空気極と燃料極とを接合してなる膜電極接合体（「燃料極−固体高分子電解質膜−空気極」）（ＭＥＡ）を具備する燃料電池であって、前記空気極及び前記燃料極の少なくとも一方が、本発明の燃料電池電極用触媒層を含む、前記燃料電池に関する。
【００４０】
本発明の燃料電池における固体高分子電解質としては、当該技術分野で公知の固体高分子電解質を使用することができ、例えば、以下に限定されないが、Ｎａｆｉｏｎ（デュポン社製）を使用することができる。
【００４１】
本発明の燃料電池では、本発明の燃料電池電極用触媒層を空気極、燃料極、又は空気極と燃料極の両方として含むことができる。
【００４２】
本発明の燃料電池は、カーボン担体中の細孔において、細孔径が５ｎｍ〜４０ｎｍである細孔の細孔容積が最適化されることによって、出力性能が最適化されている。
【００４３】
本発明の燃料電池電極用触媒層は、金属担持触媒のカーボン担体中の細孔において、細孔径が５ｎｍ〜４０ｎｍである細孔の細孔容積及びカーボン担体とアイオノマーの重量比が上記で規定した通りであること以外については、当該技術分野における公知の方法により調製することができる。本発明の燃料電池電極用触媒層は、例えば、以下のように調製することができる。
【００４４】
（ｉ）カーボン担体に金属触媒を担持させて金属担持触媒を調製するステップ
カーボン担体中の細孔において、細孔径が５ｎｍ〜４０ｎｍである細孔の細孔容積が上記で規定した通りであるカーボン担体と、酸化状態である金属触媒前駆体とを、通常１５℃〜３０℃、好ましくは２０℃〜２５℃で、溶剤、例えば純水中に懸濁させて、懸濁液を得る。得られた懸濁液について、金属触媒前駆体を還元剤、例えばエタノールや水素化ホウ素ナトリウムなどにより、通常５５℃〜９５℃、好ましくは６０℃〜９０℃で、金属触媒に還元して、分散液を得る。得られた分散液をろ過し、得られたケーキを通常８０℃〜１００℃、好ましくは８５℃〜９５℃で、通常１３時間〜１７時間、好ましくは１４時間〜１６時間乾燥させて、粉末を得る。得られた粉末を、不活性雰囲気下、例えば窒素雰囲気下、通常６００℃〜１０００℃、好ましくは７００℃〜９００℃で、通常１時間〜６時間、好ましくは１時間〜３時間焼成して、金属担持触媒を得る。ここで、焼成は金属担持触媒の高温での使用における耐久性向上のために実施される。当該焼成は前記カーボン担体中の細孔において、細孔径が５ｎｍ〜４０ｎｍである細孔の細孔容積が変化しない範囲内で実施される。
【００４５】
（ｉｉ）（ｉ）で得られた金属担持触媒とアイオノマーとを混合して、触媒インクを調製するステップ、
（ｉ）で得られた金属担持触媒とアイオノマーとを、上記で規定した通りのカーボン担体とアイオノマーの重量比になるように調整し、通常１５℃〜３０℃、好ましくは２０℃〜２５℃で、溶剤、例えば純水中に懸濁させて、懸濁液を得る。得られた懸濁液に、有機溶媒、例えばエタノールを加えて、さらに、公知の分散方法、例えば超音波分散を、通常５℃〜１５℃、好ましくは５℃〜１０℃で、通常３０分間〜７０分間、好ましくは５０分間から６０分間実施して、触媒インクを調製する。
【００４６】
（ｉｉｉ）（ｉｉ）で調製した触媒インクから触媒層を調製するステップ
（ｉｉ）で調製した触媒インクを、通常１５℃〜３０℃、好ましくは２０℃〜２５℃で、公知の散布・付着・塗布方法、例えば重力、噴霧力、又は静電力を利用する方法、例えばアプリケーターを使用して、剥離可能な基材、例えばテフロンシートなどの上に塗布して、触媒層前駆体を形成する。基材上の触媒層前駆体を、公知の乾燥方法、例えば送風乾燥機を使用して、通常６０℃〜９０℃、好ましくは７５℃〜８５℃で、通常１分間〜１０分間、好ましくは４分間〜６分間乾燥することによって、溶剤などの揮発性物質を除去して、触媒層を調製し、基材から触媒層を剥離することにより触媒層を得る。
【００４７】
ここで、上記では、触媒インクを基材上に散布・付着・塗布させ、その後、乾燥・剥離することにより触媒層を得ているが、触媒インクを固体高分子電解質膜の表面上に直接散布・付着・塗布させ、その後乾燥させることにより、触媒層と固体高分子電解質膜とを接合した状態に調製することもできる。
【００４８】
上記（ｉ）〜（ｉｉｉ）のステップにおいて、各材料の添加順序、添加方法などは制限されない。
【００４９】
さらに、本発明の燃料電池は、本発明の燃料電池電極用触媒層を使用して、当該技術分野における公知の方法により調製することができる。本発明の燃料電池は、例えば、以下のように調製することができる。
【００５０】
（ｉｖ）（ｉｉｉ）で調製した触媒層と固体高分子電解質膜とガス拡散層とを組み合わせてＭＥＧＡを調製するステップ
得られた触媒層を、空気極及び／又は燃料極として使用し、固体高分子電解質膜を中心に、一方の面に空気極を配置し、もう片方の面に燃料極を配置して、層集合体を得る。ここで、空気極及び燃料極は、使用する金属触媒などを変更することにより、各電極に適応するように調製される。さらに、空気極及び燃料極それぞれの外側に、ガス拡散層を配置する。
【００５１】
ここで、固体高分子電解質膜としては、以下に限定されないが、例えばゴアセレクト（日本ゴア製）を挙げることができる。
【００５２】
また、ガス拡散層としては、以下に限定されないが、例えばトレカ（東レ製）を挙げることができる。
【００５３】
前記の、ガス拡散層−空気極−固体高分子電解質膜−燃料極−ガス拡散層のように配置された層集合体を、ホットプレスにより、通常１００℃〜１５０℃、好ましくは１３０℃〜１４０℃で、通常２ＭＰａ〜５ＭＰａ、好ましくは３ＭＰａ〜４ＭＰａの圧力で、通常６０秒間〜２４０秒間、好ましくは１２０秒間〜１８０秒間圧着させて、ＭＥＧＡを得る。
【００５４】
（ｖ）（ｉｖ）で調製したＭＥＧＡから燃料電池を製造するステップ
得られたＭＥＧＡを単セルとして、複数組み合わせることによって燃料電池を製造する。
【００５５】
本発明の燃料電池電極用触媒層を使用して調製された燃料電池は、優れた電池性能を有する。
【実施例】
【００５６】
以下、本発明に関するいくつかの実施例につき説明するが、本発明をかかる実施例に示すものに限定することを意図したものではない。
【００５７】
１．サンプル調製
１−１．原材料
１−１−１．カーボン担体の原料
ＳＮ２Ａ社製のＹＳカーボン（比表面積約１１０±１０ｍ２/ｇ、純度９９．５％以上、抵抗値０．５〜０．６オーム（Ω）
【００５８】
１−１−２．貴金属
白金（Ｐｔ）  （ジニトロアミン白金水溶液（Ｐｔとして６０重量％以上））
コバルト（Ｃｏ）  （硝酸コバルト水溶液（Ｃｏとして６５重量％以上））
【００５９】
１−２．膜電極ガス拡散層接合体（ＭＥＧＡ）の調製
【００６０】
比較例１  カーボン担体中の細孔において、細孔径が５ｎｍ〜４０ｎｍである細孔の細孔容量が３．５ｍｌ／ｇであるカーボン担体を含む金属担持触媒と、アイオノマーとを含有する燃料電池電極用触媒層を使用して調製したＭＥＧＡ
【００６１】
（１）貴金属担持触媒ＰｔＣｏ／Ｃ（ＰｔＣｏ担持カーボン）の調製
（ｉ）ＳＮ２Ａ社製のＹＳカーボンを、大気中において、１．５時間かけて５１０℃に昇温し、５１０℃で５時間維持して焼成することで、カーボン担体中の細孔において、細孔径が５ｎｍ〜４０ｎｍである細孔の細孔容量が３．５ｍｌ／ｇであるカーボン担体を調製した。ここで、カーボン担体中の細孔において、細孔径が５ｎｍ〜４０ｎｍである細孔の細孔容量は、カーボン担体を、真空下において、１５０℃の温度で、２時間以上保持することにより前処理した後に、島津製作所製ＴｒｉＳｔａｒ３０００型を使用して、ＢＥＴ多点法により求めた。
（ｉｉ）２０００ｍｌのビーカーに、０．１Ｎ濃度硝酸３５０ｇと、（ｉ）で調製したカーボン担体２０ｇとを添加し、２５℃で、一昼夜撹拌混合して、懸濁液を得た。
（ｉｉｉ）（ｉｉ）で得られた懸濁液に、２５℃で、白金前駆体として最終生成物の総重量に対して３８重量％の白金担持量になる白金仕込量（５．７２ｇ）のジニトロアミン白金水溶液（Ｐｔとして６０重量％）を添加して、６０〜９０℃、３時間の条件で加熱した。
（ｉｖ）（ｉｉｉ）で得られた分散液を濾過して、得られたケーキを８０℃で、１５時間乾燥させて、粉末を得た。
（ｖ）（ｉｖ）で得られた粉末を、アルゴン雰囲気下、８００℃で、２時間焼成して、３８重量％貴金属担持触媒Ｐｔ／Ｃを得た。
（ｖｉ）（ｖ）で得られた３８重量％貴金属担持触媒Ｐｔ／Ｃとカーボン担体の総重量に対して８０倍の純水を添加し、２５℃で、５分間撹拌混合して、懸濁液を得た。
（ｖｉｉ）（ｖｉ）で得られた懸濁液に、２５℃で、コバルト前駆体として白金とコバルトのモル比が７：１になるように硝酸コバルト水溶液を添加して、コバルト前駆体を硝酸コバルトのコバルトに対して１〜６ｍｏｌ当量の水素化ホウ素ナトリウムを添加することによりコバルトに還元して、分散液を得た。
（ｖｉｉｉ）（ｖｉｉ）で得られた分散液を濾過して、得られたケーキを８０℃で、１５時間乾燥させて、粉末を得た。
（ｉｘ）（ｖｉｉｉ）で得られた粉末を、アルゴン雰囲気下、８００℃で、２時間焼成して、４０重量％貴金属担持触媒ＰｔＣｏ／Ｃを調製した。
【００６２】
（２）触媒インクの調製
（ｉ）５０ｍｌのビーカーに、超純水８ｇと、（１）で調製した貴金属担持触媒ＰｔＣｏ／Ｃ  １ｇと、エタノール６ｇとを添加し、２５℃で、５分間撹拌混合して、懸濁液を得た。
（ｉｉ）（ｉ）で得られた懸濁液に、２５℃で、アイオノマー溶液（交換量が１．１１×１０−３ｍｏｌ／ｇであるアイオノマーと溶媒とを含む１０重量％溶液）を、アイオノマー固形分とカーボン担体の重量比（アイオノマー固形分／カーボン担体）が０．７５になるように添加し、５〜１０℃で、超音波分散を５５分間実施して、混合液を得た。
（ｉｉｉ）（ｉｉ）で得られた混合液を、室温で、プライミクス社製薄膜旋回型高速ミキサー（フィルミクス）にて３０ｍ／ｓで１５分間分散後、均一な触媒インクを調製した。
【００６３】
（３）触媒層の調製
（ｉ）（２）で調製した触媒インクを、テフロンシート上に、膜厚が１０μｍになるように、ドクターブレードを使用して均一に塗布して、テフロンシート上に触媒層前駆体を得た。
（ｉｉ）（ｉ）で得られたテフロンシート上の触媒層前駆体を、送風乾燥機を使用して、８０℃で、５分間乾燥させて、テフロンシート上に触媒層を形成した。
（ｉｉｉ）テフロンシートから触媒層を剥離して、触媒層を調製した。
【００６４】
（４）ＭＥＧＡ（単セル）の調製
（ｉ）空気極（カソード）として（３）で調製した触媒層を使用し、燃料極（アノード）として（１）において（ｖi）〜（iｘ）の工程を除き、（３）で調整した触媒層を使用し、空気極と燃料極の間に固体高分子電解質膜としてゴアセレクト（日本ゴア製）を配置して層集合体（空気極−固体高分子電解質膜−燃料極）を作製した。得られた層集合体をホットプレスにより１４０℃で１８０秒間圧着させて、ＭＥＡを調製した。
（ｉｉ）（ｉ）で調製したＭＥＡの両極側に、ガス拡散層としてトレカ（東レ製）を配置して層集合体（ガス拡散層−ＭＥＡ−ガス拡散層）を作製した。得られた層集合体をホットプレスにより１４０℃で１８０秒間圧着させて、ＭＥＧＡを調製した。
【００６５】
比較例２  カーボン担体中の細孔において、細孔径が５ｎｍ〜４０ｎｍである細孔の細孔容量が１２．８ｍｌ／ｇであるカーボン担体を含む金属担持触媒と、アイオノマーとを含有する燃料電池電極用触媒層を使用して調製したＭＥＧＡ
比較例１の（１）（ｉ）において、ＳＮ２Ａ社製のＹＳカーボンを、大気中において、１．５時間かけて５５０℃に昇温し、５５０℃で５時間維持して焼成することで、カーボン担体中の細孔において、細孔径が５ｎｍ〜４０ｎｍである細孔の細孔容量が１２．８ｍｌ／ｇであるカーボン担体を調製し、その後調製したカーボン担体を使用した以外は、比較例１と同様にＭＥＧＡを調製した。
【００６６】
実施例１  カーボン担体中の細孔において、細孔径が５ｎｍ〜４０ｎｍである細孔の細孔容量が４．５ｍｌ／ｇであるカーボン担体を含む金属担持触媒と、アイオノマーとを含有する燃料電池電極用触媒層を使用して調製したＭＥＧＡ
比較例１の（１）（ｉ）において、ＳＮ２Ａ社製のＹＳカーボンを、大気中において、１．５時間かけて５２０℃に昇温し、５２０℃で５時間維持して焼成することで、カーボン担体中の細孔において、細孔径が５ｎｍ〜４０ｎｍである細孔の細孔容量が４．５ｍｌ／ｇであるカーボン担体を調製し、その後調製したカーボン担体を使用した以外は、比較例１と同様にＭＥＧＡを調製した。
【００６７】
実施例２  カーボン担体中の細孔において、細孔径が５ｎｍ〜４０ｎｍである細孔の細孔容量が７．０ｍｌ／ｇであるカーボン担体を含む金属担持触媒と、アイオノマーとを含有する燃料電池電極用触媒層を使用して調製したＭＥＧＡ
比較例１の（１）（ｉ）において、ＳＮ２Ａ社製のＹＳカーボンを、大気中において、１．５時間かけて５３０℃に昇温し、５３０℃で５時間維持して焼成することで、カーボン担体中の細孔において、細孔径が５ｎｍ〜４０ｎｍである細孔の細孔容量が７．０ｍｌ／ｇであるカーボン担体を調製し、その後調製したカーボン担体を使用した以外は、比較例１と同様にＭＥＧＡを調製した。
【００６８】
実施例３  カーボン担体中の細孔において、細孔径が５ｎｍ〜４０ｎｍである細孔の細孔容量が９．３ｍｌ／ｇであるカーボン担体を含む金属担持触媒と、アイオノマーとを含有する燃料電池電極用触媒層を使用して調製したＭＥＧＡ
比較例１の（１）（ｉ）において、ＳＮ２Ａ社製のＹＳカーボンを、大気中において、１．５時間かけて５４０℃に昇温し、５４０℃で５時間維持して焼成することで、カーボン担体中の細孔において、細孔径が５ｎｍ〜４０ｎｍである細孔の細孔容量が９．３ｍｌ／ｇであるカーボン担体を調製し、その後調製したカーボン担体を使用した以外は、比較例１と同様にＭＥＧＡを調製した。
【００６９】
２．サンプル評価
【００７０】
実施例４  電流−電圧（Ｉ−Ｖ）測定
比較例１及び２並びに実施例１〜３で調製したＭＥＧＡについて、東陽テクニカ製の燃料電池評価システムを使用して、ＭＥＧＡの温度を４５℃に加熱した後に、カソード電極及びアノード電極に、５５℃に加熱したバブラーを通過させた加湿空気（２ｍｌ／分）及び加湿水素（０．５ｍｌ／分）を供給することでＩ−Ｖ測定を実施し、１６５％相対湿度での、電流密度２．５Ａ／ｃｍ２における電圧値を測定した。
【００７１】
結果を表１及び図２に示す。
【００７２】
【表１】
2018190645.tif 000003
【００７３】
表１及び図２より、カーボン担体中の細孔において、細孔径が５ｎｍ〜４０ｎｍである細孔の細孔容量が、４．５ｍｌ／ｇ〜９．３ｍｌ／ｇであるカーボン担体を使用して調製したＭＥＧＡは、１６５％相対湿度での、電流密度２．５Ａ／ｃｍ２における電圧が大きくなることが分かった。
【図１】
2018190645.tif 000004
【図２】
2018190645.tif 000005